Brevet FR3024664A1 — publié le 20160212

La présente invention concerne le domaine technique des éléments de séparation par flux tangentiel d'un milieu fluide à traiter en un filtrat et un rétentat, communément appelés membranes de filtration. Plus précisément, l'invention concerne de nouvelles géométries de support poreux multicanaux permettant de réduire, voire supprimer, les problèmes de colmatage, ainsi qu'un procédé de fabrication par méthode additive de tels supports et éléments de séparation par flux tangentiel les comprenant. Les procédés de séparation utilisant des membranes sont utilisés dans de nombreux secteurs, notamment dans l'environnement pour la production d'eau potable et le traitement des effluents industriels, dans l'industrie chimique, pétrochimique, pharmaceutique, agro-alimentaire et dans le domaine de la biotechnologie. Une membrane constitue une barrière sélective et permet, sous l'action d'une force de transfert, le passage ou l'arrêt de certains composants du milieu à traiter. Le passage ou l'arrêt des composants résulte de leur taille par rapport à la taille des pores de la membrane qui se comporte alors comme un filtre. En fonction de la taille des pores, ces techniques sont nommées microfiltration, ultrafiltration ou nanofiltration. Il existe des membranes de structures et textures différentes. Les membranes sont, en général, constituées d'un support poreux qui assure la résistance mécanique de la membrane et donne également la forme et donc détermine la surface filtrante de la membrane. Sur ce support, une ou plusieurs couches de quelques microns d'épaisseur assurant la séparation et dites couches séparatrices, couches de filtration, couches de séparation, ou couches actives, sont déposées. Durant la séparation, le transfert du fluide filtré s'effectue à travers la couche séparatrice, puis ce fluide se répand dans la texture poreuse du support pour se diriger vers la surface extérieure du support poreux. Cette partie du fluide à traiter ayant traversé la couche de séparation et le support poreux est appelée perméat ou filtrat et se trouve récupérée par une chambre de collecte entourant la membrane. L'autre partie est appelée rétentat et est, le plus souvent, réinjectée dans le fluide à traiter en amont de la membrane, grâce à une boucle de circulation. 3024664 2 De manière classique, le support est d'abord fabriqué selon la forme souhaitée par extrusion, puis fritté à une température et pendant un temps suffisant pour assurer la solidité requise, tout en conservant dans la céramique obtenue la texture poreuse ouverte et interconnectée voulue. Ce 5 procédé contraint à l'obtention d'un ou plusieurs canaux rectilignes à l'intérieur desquels sont ensuite déposées et frittées la ou les couches séparatrices. Les supports sont traditionnellement de forme tubulaire et comportent un ou plusieurs canaux rectilignes aménagés parallèlement à l'axe central du support. En général, la surface interne des canaux est lisse et 10 ne présente aucune irrégularité. Or, il a été constaté que les membranes de filtration fabriquées à partir de supports ayant de telles géométries se heurtent à des problèmes de colmatage et présentent, de ce fait, des performances limitées en termes de débit. En effet, les petites particules et les macromolécules peuvent être 15 adsorbées sur la surface de la couche séparatrice ou s'y déposer en formant un gel ou un dépôt, elles peuvent même pénétrer dans la porosité et bloquer certains pores. Le principe de toute séparation tangentielle mettant en oeuvre des éléments de filtration réside dans un transfert sélectif dont l'efficacité est 20 dépendante de la sélectivité de la membrane (la couche active) et de la perméabilité (flux) de l'élément de filtration considéré dans son entier (support + couche active). La sélectivité et la perméabilité ne sont pas seulement déterminées par les caractéristiques de la couche active et de l'élément de filtration car elles peuvent être réduites ou limitées par 25 l'apparition d'une polarisation de concentration, d'un dépôt et d'un blocage des pores. Le phénomène de polarisation de concentration opère lors d'une opération de filtration lorsque les macromolécules présentes dans le liquide à traiter se concentrent à l'interface membrane/solution où elles exercent 30 une contre-pression osmotique opposée à la force de séparation ou rétrodiffusent dans le coeur du liquide à traiter selon la loi de Fick. Le phénomène de polarisation de concentration résulte de l'accumulation des 3024664 3 composés retenus au voisinage de la membrane du fait de la perméation du solvant. Le dépôt apparaît lors d'une opération de filtration lorsque la concentration en particules à la surface de la membrane augmente jusqu'à 5 provoquer l'apparition d'une phase condensée sous forme d'un gel ou d'un dépôt cohésif induisant une résistance hydraulique additionnelle à celle de la membrane. Le blocage des pores opère lorsqu'il y a intrusion de particules de tailles inférieures ou égales à celles des pores, ce qui entraîne une réduction de la 10 surface filtrante. Le colmatage, sa réversibilité ou son irréversibilité, sont des phénomènes complexes qui dépendent de l'élément de filtration et en particulier des couches séparatrices, du liquide à traiter et des paramètres opératoires. 15 Le colmatage est un frein important à l'attractivité économique de la filtration car il conduit, lors du dimensionnement des installations de filtration, à accroître les surfaces installées afin de satisfaire les besoins en volumes à traiter d'une part et il rend nécessaire la mise en oeuvre de moyens techniques spécifiques pour y remédier a postérion, tels des cycles 20 de nettoyage utilisant des détergents ou des rétro-filtrations périodiques d'autre part. Dans l'art antérieur, il a déjà été proposé de réduire le phénomène de colmatage par la création d'un régime d'écoulement turbulent à l'intérieur du canal d'un élément filtrant. 25 Tout d'abord, il a été proposé d'introduire dans les éléments tubulaires, de filtration des dispositifs destinés à créer des turbulences. On peut notamment se référer à D.M. Krstic et al., Journal of Membrane Science 208 (2002) 303-314. Ces dispositifs permettent d'améliorer le flux de perméat, et par conséquent l'efficacité de la filtration, en limitant le colmatage. 30 Cependant, la mise en place et la fixation de ces dispositifs dans les éléments tubulaires sont difficiles et complexes. De plus, ils provoquent des vibrations gênantes qui nuisent à la fiabilité du matériel. 3024664 4 D'autres systèmes assez complexes ont également été proposés par M.Y. Jaffrin dans Journal of Membrane Science 324 (2008) 7-25 et utilisent des membranes circulaires et un module central qui tournent de manière relative pour créer des turbulences. Ces travaux ont cependant démontré 5 que le taux de cisaillement important obtenu permet de diminuer le colmatage. D'autres solutions consistent à modifier la géométrie de l'élément tubulaire. Le brevet FR 2 503 615 décrit des tubes cylindriques pour la filtration de mélanges gazeux introduits sous pression, dont la paroi interne 10 comporte des empreintes destinées à créer des turbulences qui évitent l'accumulation d'une des phases gazeuses sur la paroi du tube et améliorent la séparation par diffusion gazeuse. Ces empreintes sont formées en faisant passer les tubes sortant de la filière d'extrusion, entre des rouleaux ou des outils qui déforment localement le tube sur toute l'épaisseur de sa paroi. Le 15 brevet FR 2 503 616 décrit un procédé relevant du même principe, consistant à déformer la paroi du tube à la sortie de la filière d'extrusion par application de molettes disposées face à face, de part et d'autre du tube, ou en positions alternées. Dans ces deux documents, après l'étape préalable d'extrusion du tube 20 monocanal, une étape de mise en forme finale est donc mise en oeuvre par déformation plastique pour l'obtention d'empreintes à l'intérieur du monocanal par la pression d'un poinçon rotatif ou autre sur la surface externe du tube. L'obtention de ces « empreintes » sera plus ou moins facile selon la ductilité du matériau, c'est-à-dire son aptitude à subir une 25 déformation permanente sans se rompre. Or, les pâtes utilisées pour la fabrication de membranes céramiques ne présentent pas une bonne ductilité : elles sont facilement mises en forme par extrusion mais présentent en général un allongement à la rupture inférieur à 5%. De plus, avec de telles techniques, seules des empreintes de faibles dimensions peuvent être 30 obtenues. Enfin, les déformations réalisées sur toute l'épaisseur du tube entraînent des contraintes importantes dans le matériau et des risques de fissuration, ce qui nuit donc fortement à la résistance mécanique. 3024664 5 On peut également citer la demande FR 2 736 843 qui propose des tubes poreux comportant un unique canal dont les parois comportent des empreintes, alors que la paroi périphérique du support est lisse. Pour cela, le tube poreux est mis en forme, au moyen d'une filière d'extrusion qui 5 comporte une broche cylindrique disposée suivant son axe, la broche ou la matrice de sortie de la filière étant montée rotative et de section non circulaire. Là encore, cette technique de fabrication est limitée à certains types d'empreintes, à savoir des empreintes qui sont continues d'une extrémité à l'autre de l'élément de séparation et qui ne peuvent engendrer 10 aucune variation de la section de passage du canal. De plus, elle ne peut être transposée à la fabrication d'élément de séparation comportant une série de canaux internes. Or, les éléments de séparation multicanaux sont de plus en plus recherchés car ils permettent d'augmenter la surface filtrante et d'ainsi améliorer les performances. 15 Dans ce contexte, la présente invention se propose de fournir de nouveaux éléments de filtration et une technique de fabrication adaptée à leur élaboration, qui présentent une structure multicanale et une géométrie adaptée pour réduire, voire supprimer, les phénomènes de colmatage. L'invention a pour but de fournir de nouveaux éléments de filtration dont la 20 géométrie peut être modulée à façon, pour créer de fortes contraintes de cisaillement pariétales et d'intenses turbulences à l'intérieur des canaux, sans présenter les inconvénients des solutions antérieures. Pour atteindre un tel objectif, l'invention concerne un élément monolithe de séparation par flux tangentiel d'un milieu fluide à traiter en un 25 filtrat et un rétentat, ledit élément de séparation comportant un support poreux rigide monolithique de structure rectiligne, dans lequel sont aménagés plusieurs canaux pour la circulation du milieu fluide à traiter entre une entrée et une sortie pour le rétentat, en vue de récupérer un filtrat au niveau de la surface extérieure du support. 30 Selon l'invention, le support poreux rigide monolithique délimite, à partir des parois internes desdits canaux, des obstacles à la circulation du 3024664 6 fluide à traiter qui présentent une identité et une continuité de matériau et de texture poreuse avec le support. De plus, l'élément selon l'invention peut présenter en outre en combinaison au moins l'une et/ou l'autre des caractéristiques additionnelles 5 suivantes : - au moins une couche séparatrice continûment déposée sur les parois internes des canaux et venant recouvrir entièrement les obstacles ; - le nombre, la forme et les dimensions des obstacles sont adaptés pour promouvoir des écoulements en régime turbulent et faire apparaître des 10 cisaillements et des recirculations suffisantes pour réduire, voire supprimer, les dépôts et le colmatage des pores de la couche filtrante au niveau des parois internes des canaux ; - les obstacles génèrent des variations des sections de passage des canaux ; 15 - les obstacles correspondent à des reliefs discontinus aménagés sur les parois internes des canaux ; - les obstacles correspondent à des reliefs aménagés sur les parois internes des canaux, qui s'étendent de manière continue entre l'entrée et la sortie ; 20 - les obstacles correspondent à des reliefs aménagés sur les parois internes des canaux, qui s'étendent de manière continue entre l'entrée et la sortie, et ne génèrent aucune variation des sections de passage des canaux ; - les obstacles ont leur surface de contact pour le fluide à filtrer située vers l'entrée qui est inclinée dans le sens de circulation du fluide à traiter ; 25 - les obstacles présentent une hauteur supérieure génèrent des variations de la section de passage du canal si au moins l'un des trois critères suivants varie à savoir, l'aire de la section droite, la forme de la section droite, les dimensions de la section droite du canal ; - le support poreux est réalisé en un matériau organique ou 30 inorganique ; - un support poreux et au moins une couche séparatrice continûment déposée sur les parois internes des canaux et venant recouvrir entièrement 3024664 7 les obstacles, chacun constitués d'une céramique, choisi parmi les oxydes, les nitrures, les carbures ou d'autres matériaux céramiques et leur mélanges, et, en particulier, d'oxyde de titane, d'alumine, de zircone ou d'un de leur mélange, de nitrure de titane, de nitrure d'aluminium, de nitrure de bore, de 5 carbure de silicium éventuellement en mélange avec un autre matériau céramique ; - le support présente un diamètre moyen de pores appartenant à la gamme allant de 4 pm à 40 pm ; - le diamètre moyen de pores correspond à la valeur d50 de la 10 distribution volumique, pour laquelle 50% du volume total des pores correspondent au volume des pores de diamètre inférieur à ce d50 ; la distribution volumique étant obtenue par pénétration de mercure, par exemple selon la technique décrite dans la norme 150 15901-1 :2005 ; - la surface extérieure du support poreux présente un profil constant. 15 Un autre objet de l'invention est de proposer un procédé permettant de réaliser des éléments monolithes de séparation conformes à l'invention. Le procédé de fabrication d'un élément de séparation par flux tangentiel selon l'invention dans lequel la structure tridimensionnelle du support est réalisée par formation de strates élémentaires superposées et liées 20 successivement entre elles, de manière à faire croître progressivement la forme tridimensionnelle souhaitée. De plus, l'élément selon l'invention peut consister en outre en combinaison au moins l'une et/ou l'autre des caractéristiques additionnelles suivantes : 25 - à réaliser la structure dimensionnelle, par répétition des étapes suivantes : - réalisation d'un lit continu d'une matière destinée à former le support poreux, le lit étant d'épaisseur constante selon une surface supérieure à la section dudit support poreux prise au niveau de la strate ; 30 - consolidation localisée selon un motif déterminé pour chaque strate, d'une partie de matière réalisée pour créer la strate élémentaire, et 3024664 8 liaison simultanée de la strate élémentaire ainsi formée à la strate précédente ; - à réaliser un lit continu d'une matière solide se présentant sous la forme d'une poudre organique ou inorganique ; 5 - à réaliser un lit continu d'un milieu se présentant sous la forme d'un précurseur liquide photopolymérisable dans lequel a été disposée une poudre inorganique ; - chaque strate est réalisée par fusion continue ou discontinue d'un fil d'un précurseur solide thermofusible qui est soit un polymère organique 10 thermofusible utilisé seul pour réaliser un support organique et une couche organique, ou soit un mélange d'un polymère organique thermofusible et d'une poudre inorganique céramique, pour réaliser un support de nature inorganique ; - à créer successivement des cordons de matière par projection d'une 15 poudre fondue dans le faisceau d'un laser. La présente invention a également pour objet les éléments de séparation par flux tangentiel obtenus par le procédé défini dans le cadre de l'invention. Le fait que la croissance de la structure tridimensionnelle du support ait été menée, conformément à l'invention, peut être mis en 20 évidence par la visualisation des différentes strates par microscopie optique ou microscopie électronique à balayage. Bien entendu, il sera recherché que la démarcation entre les différentes strates soit la plus ténue possible. La description qui va suivre, en référence aux Figures annexées, permet de mieux comprendre l'invention. 25 La Figure 1 est une vue en perspective d'un élément de séparation conforme à l'invention comportant huit canaux de circulation pour le fluide à traiter et munis d'obstacles pariétaux localisés de forme oblongue ou en grain de riz. La Figure 2A est une vue en perspective d'un élément de séparation 30 conforme à l'invention montrant un autre exemple de réalisation des obstacles sous la forme de murets aménagés à l'intérieur de huit canaux de circulation pour le fluide à traiter. 3024664 9 La Figure 2B est une vue en coupe longitudinale de l'élément de séparation illustré à la Fig. 2A. La Figure 3 est une vue en perspective d'un élément de séparation conforme à l'invention montrant un autre exemple de réalisation des 5 obstacles sous la forme de bâtons aménagés à l'intérieur de sept canaux de circulation pour le fluide à traiter. La Figure 4 est une vue en perspective d'un élément de séparation conforme à l'invention montrant un autre exemple de réalisation des obstacles sous la forme d'une hélice pariétale continue aménagée à 10 l'intérieur de huit canaux de circulation pour le fluide à traiter. En préliminaire, quelques définitions des termes utilisés dans le cadre de l'invention vont être données. Par taille moyenne des grains, on entend la valeur d50 d'une distribution volumique pour laquelle 50% du volume total des grains 15 correspondent au volume des grains de diamètre inférieur à ce d50. La distribution volumique est la courbe (fonction analytique) représentant les fréquences des volumes des grains en fonction de leur diamètre. Le d50 correspond à la médiane séparant en deux parties égales, l'aire située sous la courbe des fréquences obtenue par granulométrie, par diffraction laser qui 20 est la technique de référence retenue dans le cadre de l'invention pour la mesure du diamètre moyen des grains. On se référera, en particulier, pour la technique de mesure du d50 : - à la norme ISO 13320:2009, pour ce qui concerne la technique de mesure par granulométrie laser ; 25 - à la norme 1SO 14488:2007, pour ce qui concerne les techniques d'échantillonnage de la poudre analysée ; - à la norme 150 14887:2000, pour ce qui concerne une mise en dispersion reproductible de l'échantillon de poudre dans le liquide avant la mesure par granulométrie laser. 30 Par diamètre moyen de pores, on entend la valeur d50 d'une distribution volumique pour laquelle 50% du volume total des pores correspondent au volume des pores de diamètre inférieur à ce d50. La 3024664 10 distribution volumique est la courbe (fonction analytique) représentant les fréquences des volumes des pores en fonction de leur diamètre. Le d50 correspond à la médiane séparant en deux parties égales, l'aire située sous la courbe des fréquences obtenue par pénétration de mercure, pour des 5 diamètres moyens de l'ordre de quelques nm ou, dans le cas de diamètre de pores plus faibles, par adsorption de gaz, et notamment de N2, ces deux techniques étant retenues comme références dans le cadre de l'invention pour la mesure du diamètre moyen des pores. En particulier, on pourra utiliser les techniques décrites dans 10 - la norme 150 15901-1 :2005, pour ce qui concerne la technique de mesure par pénétration de mercure ; - les normes 150 15901-2 :2006 et ISO 15901-3 :2007, pour ce qui concerne la technique de mesure par adsorption de gaz. L'invention propose des éléments de séparation par flux tangentiel d'un 15 milieu fluide à traiter en un filtrat et un rétentat, qui comporte un support poreux monolithique multicanaux dont la géométrie est sélectionnée pour délimiter, à partir des parois internes des canaux, des obstacles à la circulation du fluide à filtrer. De tels supports monolithiques dont les obstacles font partie intégrante de la structure poreuse monolithique ne 20 peuvent être réalisés, ni par les techniques proposées dans l'art antérieur pour les supports monocanaux comportant des promoteurs de turbulence, ni par la technique traditionnelle d'extrusion utilisée pour la fabrication d'éléments multicanaux. Dans le cadre de l'invention, il est proposé de réaliser de tels supports poreux monolithiques, voire la totalité de l'élément 25 de séparation (donc y compris les couches séparatrices), par technique additive. Dans le cadre de l'invention, on vise des éléments de séparation d'un milieu fluide par filtration tangentielle, communément appelés membranes de filtration. De tels éléments de séparation comportent un support poreux dans 30 lequel différents canaux de circulation pour le fluide à filtrer sont aménagés. Classiquement, le support est de forme tubulaire. Ces canaux de circulation présentent une entrée et une sortie. En général, l'entrée des canaux de 3024664 11 circulation est positionnée à l'une des extrémités, cette extrémité jouant le rôle de zone d'entrée pour le milieu fluide à traiter et leur sortie est positionnée à l'autre extrémité du support jouant le rôle de zone de sortie pour le rétentat. 5 Dans de tels éléments de séparation, le corps constituant le support présente une texture poreuse. Cette texture poreuse est caractérisée par le diamètre moyen des pores déduit de leur distribution mesurée par porométrie par pénétration de mercure. La texture poreuse du support est ouverte et forme un réseau de pores 10 interconnectés, ce qui permet au fluide filtré par la couche séparatrice de filtration de traverser le support poreux et d'être récupéré en périphérie. Il est d'usage de mesurer la perméabilité à l'eau du support pour qualifier la résistance hydraulique du support. En effet, dans un milieu poreux, l'écoulement stationnaire d'un fluide visqueux incompressible est régi par la 15 loi de Darcy. La vitesse du fluide est proportionnelle au gradient de la pression et inversement proportionnelle à la viscosité dynamique du fluide, via un paramètre caractéristique appelé perméabilité qui peut être mesurée, par exemple, selon la norme française NF X 45-101 de Décembre 1996. Le perméat est donc, quant à lui, récupéré sur la surface périphérique 20 du support poreux. La paroi des canaux est continûment recouverte par, au moins, une couche séparatrice de filtration qui assure la filtration du milieu fluide à traiter. Les couches séparatrices de filtration, par définition, se doivent d'avoir un diamètre moyen de pores inférieur à celui du support. Les couches séparatrices délimitent la surface de l'élément de séparation par flux 25 tangentiel destinée à être en contact avec le fluide à traiter et sur laquelle va circuler le fluide à traiter. La Fig. 1 illustre un exemple d'un tel élément de séparation par flux tangentiel 1 de géométrie tubulaire dans laquelle une série de canaux, ont été aménagés, mais bien d'autres formes pourraient être construites avec le 30 procédé selon l'invention. L'élément de séparation par flux tangentiel 1 comporte un support poreux 2 réalisé sous une forme allongée s'étendant selon un axe central longitudinal A, c'est pourquoi la structure de ce support 3024664 12 poreux est qualifiée de rectiligne. Le support poreux 2 illustré Fig. I possède une section droite transversale circulaire et présente ainsi une surface périphérique ou extérieure 5 cylindrique, mais la section droite transversale pourrait être quelconque ou par exemple polygonale. Selon une 5 caractéristique de l'invention, la surface extérieure ou périphérique 5 du support présente un profil constant. En d'autres termes, la surface extérieure 5 ne présente aucune irrégularité de surface autre que celle engendrée par la porosité intrinsèque du matériau ou que celle engendrée par une rugosité de surface inhérente au procédé de mise en forme 10 proprement dit. Ainsi, la surface extérieure 5 ne possède pas de déformation ou d'empreintes. Le support poreux 2 est aménagé pour comporter une série de canaux 3 qui s'étendent parallèlement à l'axe A du support. Dans l'exemple illustré à la Fig. 1, ces canaux sont au nombre de huit. Bien entendu, le 15 nombre de canaux 3 aménagé dans le support poreux 2 peut être différent. De même, la section droite transversale des canaux 3 peut présenter diverses formes identiques ou différentes. Dans l'exemple illustré à la Fig. 1, sept canaux 3 situés en périphérie présentent une section droite transversale triangulaire et un canal 3 central possède une section droite transversale 20 circulaire. Les canaux 3 présentent chacun une surface recouverte par, au moins, une couche séparatrice 4, destinée à être en contact avec le milieu fluide à traiter, circulant à l'intérieur des canaux 3. Une partie du milieu fluide traverse la couche séparatrice 4 et le support poreux 2, de sorte que cette 25 partie traitée du fluide, appelée perméat, s'écoule par la surface extérieure 5 du support poreux. Le fluide à filtrer circule entre une zone d'entrée et une zone de sortie. Dans l'exemple illustré, la zone d'entrée 6 est située à une extrémité du support tubulaire et la zone de sortie 7 à l'autre extrémité. Les épaisseurs des couches séparatrices de filtration varient 30 typiquement entre 1 et 100 pm d'épaisseur. Bien entendu, pour assurer sa fonction de séparation, et servir de couche active, les couches séparatrices présentent un diamètre moyen de pores inférieur au diamètre moyen de 3024664 13 pores du support. Le plus souvent, le diamètre moyen de pores des couches séparatrices de filtration est au moins inférieur d'un facteur 3, et de préférence, d'au moins un facteur 5 par rapport à celui du support. Les notions de couche séparatrice de microfiltration, ultrafiltration et nanofiltration sont bien connues de l'homme de l'art. Il est généralement admis que : - les couches séparatrices de microfiltration présentent un diamètre moyen de pores compris entre 0,1 et 2 i_tm ; - les couches séparatrices d'ultrafiltration présentent un diamètre 10 moyen de pores compris entre 0,1 et 0,01 }gym ; - les couches séparatrices de nanofiltration présentent un diamètre moyen de pores compris entre 0,5 et 2 nm. Il est possible que cette couche de micro ou d'ultrafiltration dite couche active soit déposée directement sur le support poreux (cas d'une couche de 15 séparation monocouche), ou encore sur une couche intermédiaire de diamètre moyen de pores moindre, elle-même déposée directement sur le support poreux (cas d'une couche de séparation monocouche). La couche de séparation peut, par exemple, être à base de, ou constituée exclusivement, d'un ou plusieurs oxyde métallique, carbure ou nitrure ou autres céramiques. 20 En particulier, la couche de séparation sera à base de, ou constituée exclusivement de Ti02, A1203 et Zr02, seul ou en mélange. Selon une caractéristique essentielle de l'invention, le support est façonné pour comporter une série d'obstacles 9, partant des parois internes 31 des canaux 3 qui sont aptes à générer des perturbations dans 25 l'écoulement et des forces de cisaillement d'amplitude suffisante pour faire apparaître des recirculations, limitant ainsi, voire même évitant totalement, les phénomènes de colmatage. Les obstacles 9 font partie intégrante du support poreux monolithique, c'est-à-dire qu'ils résultent de la géométrie même donnée au support poreux et ne sont nullement des éléments 30 rapportés. L'ensemble support et obstacles forme un même monolithique poreux, sans liaison, ni interface, ni joint d'aucune sorte. Il existe une identité et une continuité de matériau et de texture poreuse entre les 3024664 14 obstacles et le support poreux. Ainsi, les obstacles 9 sont solides mécaniquement et chimiquement d'égale résistance que le support 2. Les obstacles 9 sont recouverts entièrement par la couche séparatrice, de sorte qu'ils ne réduisent pas, mais au contraire augmentent, la surface filtrante de 5 l'élément de séparation. Les obstacles ont pour rôle de se trouver sur le trajet du fluide qui circule à l'intérieur des canaux 3. Les obstacles 9 gênent ou perturbent le passage du fluide à traiter, obligeant leur contournement, en apparaissant entre deux positions prises selon l'axe longitudinal A du canal. Les obstacles 10 entraînent ainsi des augmentations de la vitesse de circulation du liquide au droit de chacun d'eux générant de fortes contraintes de cisaillement pariétales et des zones de turbulences où les phénomènes de colmatage sont réduits voire même supprimés. Les obstacles jouent le rôle de promoteurs de turbulences. Le nombre, la forme, et les dimensions des obstacles 9 sont 15 adaptés pour promouvoir des écoulements en régime turbulent et faire apparaître des cisaillements et des recirculations suffisantes pour réduire, voire supprimer, les dépôts et le colmatage des pores au niveau des parois internes des canaux. De manière préférée, afin de favoriser un dépôt adéquat de la couche 20 séparatrice sur l'obstacle 9, ce dernier présentera une forme arrondie. En particulier, l'obstacle prendra naissance sur la paroi soit perpendiculairement à la paroi, soit avec un angle de raccordement inférieur à 90°, soit grâce à des congés de raccordement présentant des rayons de courbure compris entre 0,1 fois et 0,9 fois la hauteur de l'obstacle 9. 25 Les obstacles 9 peuvent être présents à intervalles réguliers ou irréguliers. Deux ou plus de deux obstacles 9, quand leur morphologie et leur dimension le permettent, peuvent être présents au niveau d'une même section droite du canal. Les nouvelles géométries de support envisagées dans la présente invention, présentent une répétition d'un ou de plusieurs 30 obstacles démarrant de la paroi de chaque canal dont ils sont solidaires. En particulier, les parois internes des canaux intégrant les obstacles 9 peuvent comporter des reliefs tels que des creux, des bosses, des 3024664 15 cannelures, des stries et/ou toutes autres morphologies capables d'agir comme autant d'obstacles jouant le rôle de promoteurs de turbulences lors de l'écoulement du fluide à l'intérieur desdits canaux. Selon une variante de réalisation, les obstacles 9 génèrent des 5 variations des sections de passage des canaux permettant d'accroître les turbulences. Dans le cadre de la présente invention, une section de passage d'un canal est définie comme étant la section droite dudit canal prise perpendiculairement à l'axe longitudinal du canal. Cette section droite du 10 canal est considérée comme variable suivant son axe longitudinal si au moins l'un des trois critères suivants varie - aire de la section droite du canal ; - forme de la section droite du canal ; dimensions de la section droite du canal. 15 Par exemple, les obstacles 9 génèrent une diminution de l'aire de la section de passage du canal 3, par rapport à la section de passage maximale comprise entre 1 % et 50 %. Par exemple, les obstacles 9 présentent une hauteur prise selon une direction diamétrale perpendiculaire à l'axe longitudinal A qui est supérieure 20 à leur largeur divisée par deux, (la largeur étant prise selon l'autre direction diamétrale perpendiculaire à l'axe longitudinal A. Les Fig. 1 à 4 donnent des exemples de réalisation d'obstacles 9 aménagés dans des canaux 3 réalisés dans un élément de séparation 1. Bien entendu, le nombre et la forme des canaux 3 sont donnés à titre d'exemple 25 illustratif mais il est clair que le nombre et la forme des canaux peuvent être différents des exemples illustrés. Dans l'exemple illustré à la Fig. 1, les obstacles 9 sont des reliefs s'étendant en saillie à partir de la paroi interne 31 du support et présentant une forme demi ovoïde ou en demi grain de riz. Les obstacles 9 sont 30 disposés successivement selon plusieurs rangées au nombre de trois dans l'exemple illustré, s'étendant parallèlement à l'axe longitudinal A du canal 3. De préférence, les obstacles 9 des rangées sont décalés le long de l'axe 3024664 16 longitudinal du canal, de sorte que les obstacles ne sont pas positionnés en vis-à-vis. Les Fig. 2A et 2B illustrent une autre variante de réalisation, dans laquelle chaque canal 3 du support 2 comporte des obstacles 9 s'étendant 5 radialement à partir de la paroi interne 31 du support en étant distribués le long de l'axe longitudinal A selon une répartition déterminée. Dans l'exemple illustré aux Fig. 2A, 2B, les obstacles 9 sont aménagés le long de l'axe longitudinal du canal 3 selon une alternance de 180°. Bien entendu, une alternance de valeurs différentes par exemple égales à 90° ou à 45° peut 10 être envisagée. Chaque obstacle 9 est réalisé par un mur, muret ou relief, avec un profil en secteur de disque. De préférence, la hauteur de l'obstacle 9 est inférieure au demi-diamètre du canal 3. Dans l'exemple illustré à la Fig. 3, le support 2 comporte sept canaux 15 dans lesquels des obstacles 9 sont réalisés sous la forme de barreaux ou de bâtons s'étendant diamétralement à l'intérieur des canaux 3 à partir de deux parties de la paroi situées en vis-à-vis. Les obstacles 9 sont disposés à l'intérieur des canaux 3 selon l'axe longitudinal des canaux, à intervalles par exemple réguliers, en étant décalés 20 entre eux d'une valeur angulaire déterminée constante. Par exemple, les obstacles 9 sont décalés angulairement entre eux d'une valeur égale à 90°. Bien entendu, l'alternance angulaire entre les obstacles 9 peut présenter une valeur différente. De même, le pas entre les obstacles 9 pris selon l'axe longitudinal du canal peut être variable. 25 Dans l'exemple illustré, chaque barreau 9 possède une section droite transversale sensiblement constante sur la majeure partie de sa longueur et se trouve raccordé à la paroi interne 31 à chacune de ses extrémités par une partie s'évasant jusqu'à la paroi interne. Bien entendu, il peut être prévu un mode de réalisation des barreaux 30 qui s'étendent selon une partie seulement du diamètre en étant raccordé par une seule extrémité à la paroi interne 31 du support. 3024664 17 Dans le même sens, ces obstacles diamétraux 9 peuvent prendre des formes différentes telles que sphérique, ovoïde ou oblongue par exemple. La Fig. 4 illustre une autre variante de réalisation d'un support 2 à huit canaux 3 de section circulaire, comportant dans chaque canal, un obstacle 9 5 se présentant sous la forme d'une hélice aménagée sur la paroi interne 31 du support. Par exemple, les obstacles 9 en forme d'hélice sont réalisés de manière continue d'une extrémité à l'autre du support ou de manière discontinue de manière à faire apparaître des tronçons en forme d'hélice. Il est à noter qu'il peut être prévu de réaliser dans chaque canal 3, plusieurs 10 hélices continues ou discontinues, décalées angulairement entre elles. Dans le cas où les obstacles 9 correspondent à des reliefs aménagés sur les parois internes des canaux, en s'étendant de manière continue entre l'entrée et la sortie du support, ces obstacles 9 ne génèrent aucune variation des sections de passage des canaux. 15 Dans les divers exemples de réalisation illustrés sur les dessins, les obstacles 9 sont aménagés de manière identique pour l'ensemble des canaux 3. Selon une autre variante de réalisation, les obstacles 9 réalisés dans au moins deux canaux 3 sont différents. Des obstacles 9 différents s'entendent comme des obstacles différents selon leur forme et/ou 20 dimensions et/ou nombre et/ou orientation et/ou répartition le long de l'axe longitudinal. Selon cette variante de réalisation, il peut être envisagé de moduler dans les canaux, le rôle des promoteurs de turbulence pour permettre par exemple d'homogénéiser les contraintes à l'intérieur du support ou de tenir compte de la différence de pression intervenant entre les 25 canaux en cas de circulation du fluide en boucle à l'intérieur du support. Dans le cadre de l'invention, la fabrication du support poreux, voire de l'élément de séparation par flux tangentiel dans son entier, est réalisée grâce à une technique additive. Le procédé selon l'invention consiste à réaliser la structure tridimensionnelle du support par formation de strates élémentaires 30 superposées et liées successivement entre elles de manière à faire croître progressivement la structure tridimensionnelle du support. 3024664 18 Le procédé a l'avantage, par rapport aux techniques antérieures, de réaliser le support en une seule étape de production ne nécessitant pas d'outillage, ni d'usinage, et donc de permettre l'accès à une plus grande gamme de géométries de support et permet de faire varier les formes et 5 dimensions des obstacles dans les canaux. Dans le cas de l'utilisation d'une matière solide telle qu'une poudre, l'épaisseur du lit de poudre et donc de chaque strate successivement consolidée est relativement faible pour permettre sa liaison à la strate inférieure, par application de l'apport d'énergie ou projection du liquide. En 10 particulier, une épaisseur de 20 pm à 200 pm de poudre sera déposée, cette épaisseur étant fonction de la technique additive sélectionnée. C'est la répétition de la séquence binaire qui permet, strate après strate, de construire la forme tridimensionnelle souhaitée. Le motif de consolidation peut varier d'une strate à l'autre. La croissance de la forme 15 tridimensionnelle souhaitée est réalisée selon un axe de croissance choisi. La granulométrie de la poudre déposée est un des facteurs qui détermine l'épaisseur minimum de chaque lit de poudre, ainsi que le diamètre moyen des pores final obtenu. En particulier, on utilisera une poudre de la matière destinée à constituer le support, par exemple une 20 poudre d'oxyde métallique, voire une poudre de l'un de ses précurseurs. La poudre déposée présentera, par exemple, une taille moyenne de grains de l'ordre de 35 pm pour l'obtention d'un diamètre moyen de pores dans le support en céramique de l'ordre de 10 pm. La demanderesse a constaté que le réglage de différents paramètres 25 tels que le choix du matériau et, pour un matériau donné, la taille moyenne des grains de la poudre mise en oeuvre, et, pour un matériau et une granularité donnés, l'épaisseur du lit de poudre répété couche après couche d'une part et le réglage de différents paramètres propres à la technologie choisie pour la consolidation permet l'obtention et la maîtrise d'une texture 30 poreuse résiduelle interconnectée au sein du monolithe consolidé. Cette texture poreuse résiduelle est le résultat d'un frittage contrôlé des grains de poudre laissant des vides inter-granulaires interconnectés. 3024664 19 Dans le cas de l'utilisation d'un faisceau d'énergie, les principaux paramètres, sur lesquels il est possible d'agir, sont sa focalisation c'est-à-dire le diamètre du faisceau au niveau de l'impact avec le lit de poudre, la vitesse de balayage du lit de poudre par le faisceau de photons ou d'électrons ou 5 encore le taux de recouvrement des surfaces d'impact du faisceau d'énergie lors de la constitution d'une strate. Dans le cas de l'utilisation d'une projection de liquide, les principaux paramètres sur lesquels il est possible d'agir, sont le poids des gouttes, leur fréquence, la vitesse de balayage du lit de poudre par le « jet » de gouttes 10 ou encore le taux de recouvrement lors de chaque passage. La demanderesse a également constaté qu'il était possible, en modulant les différents paramètres précédemment décrits, d'ajuster la distribution en taille des pores et, pour chaque population de pores donnée, de maîtriser leur nombre et leur tortuosité. 15 Une fois la poudre agglomérée dans les zones sélectionnées, la matière non agglomérée est éliminée par toute technique appropriée. La fluidité initiale de la poudre utilisée facilite cette opération. Il est possible également d'utiliser des techniques de jet d'eau ou des vibrations pour se débarrasser des dernières traces de poudre restant en surface de la forme réalisée. 20 La consolidation finale de l'élément filtrant et l'état final de la texture poreuse sont, le plus souvent, obtenus par un ou plusieurs post-traitements thermiques qui ont pour objectif l'élimination des liants (déliantage) et/ou le frittage du matériau proprement dit. La température choisie pour un tel frittage final sera fonction de la nature du matériau inorganique utilisé et de 25 la taille moyenne des grains de la poudre utilisée. Le support, voire l'élément de séparation par flux tangentiel dans son entier, est ainsi réalisé strate après strate. Pour cela, en amont, grâce à un logiciel de conception par ordinateur, la structure tridimensionnelle du support ou de l'élément de séparation par flux tangentiel à réaliser, est 30 découpée en tranches. L'objet virtuel en trois dimensions à réaliser est ainsi découpé en tranches bidimensionnelles de très fine épaisseur. Ces fines tranches vont alors être réalisées une à une, sous forme de strates 3024664 20 élémentaires superposées et liées entre elles, de manière à faire croître progressivement la forme tridimensionnelle souhaitée. Cette structure tridimensionnelle est réalisée : - soit par la répétition des étapes suivantes : 5 - réalisation d'un lit d'une matière solide (poudre organique ou inorganique) ou liquide (précurseur organique ou liquide dans lequel est dispersée une poudre qui peut être organique ou inorganique) destinée à former le support poreux, le lit étant d'épaisseur constante selon une surface supérieure à la section dudit support poreux prise au niveau de la strate ; 10 - consolidation localisée selon un motif déterminé pour chaque strate, d'une partie de matière réalisée pour créer la strate élémentaire, et liaison simultanée de la strate élémentaire ainsi formée à la strate précédente ; - soit par la création successive de cordons de matière formés suite à 15 la fusion d'une poudre organique ou inorganique projetée dans le faisceau d'un laser selon le motif prédéterminé pour chaque strate ; - soit par fusion continue ou discontinue (goutte) d'un fil d'un précurseur solide thermofusible. Quand le précurseur est un polymère organique thermofusible utilisé seul le support est de nature organique et 20 immédiatement utilisable pour le dépôt d'une couche de nature organique. Quand le précurseur est un mélange d'un polymère organique thermofusible et d'une poudre inorganique céramique ou métallique, le support est, après élimination du polymère servant de liant et après frittage des grains de la poudre inorganique, de nature inorganique. 25 D'une manière générale dans le premier cas la matière utilisée est soit solide ou liquide et la consolidation des strates élémentaires est réalisée par un apport d'énergie ou par projection d'un liquide en fines gouttelettes. L'apport localisé d'énergie peut se faire avec un faisceau de lumière dirigé (LED ou LASER) ou un faisceau d'électrons dirigés, ou encore avec toute 30 source d'énergie autorisant sa focalisation et un balayage du lit de poudre selon le motif sélectionné par CAO. L'interaction énergie-matière conduit alors, soit à un frittage, soit à une fusion/solidification de la matière, soit 3024664 21 encore à une photo-polymérisation ou photo-réticulation de la matière, selon sa nature et celle de la source d'énergie utilisée. L'apport localisé de liquide sur un lit de poudre peut se faire avec des microgouttelettes créées à l'aide d'un système piézo-électrique, 5 éventuellement chargées et dirigées dans un champ électrostatique. Le liquide sera un liant ou un agent activateur du liant préalablement ajouté à la poudre céramique. L'utilisation d'une technique additive envisagée dans le cadre de l'invention permet d'obtenir, par rapport aux techniques antérieures, d'une 10 part, un gain en termes de fiabilité et cadence de production, et d'autre part une grande variabilité quant au choix des formes du support et des formes et reliefs qui peuvent être conformés dans le ou les canaux à l'intérieur du support. Différentes techniques additives pouvant être utilisées, dans le cadre de 15 l'invention, pour la conception de la forme tridimensionnelle, sont détaillées ci-après : La SLS (de l'anglais Selective Laser Sintering) ou SLM (de l'anglais Selective Laser Meltino) Avec cette technique, une poudre de la matière destinée à constituer le 20 support ou l'élément de séparation par flux tangentiel, une poudre organique ou, de préférence, une poudre d'un matériau inorganique métallique ou céramique du type oxyde, nitrure ou carbure, voire une poudre de l'un de ses précurseurs, est déposée pour former un lit continu. Le faisceau d'un laser puissant est alors appliqué localement selon le motif sélectionné et 25 permet d'agglomérer la poudre pour former la strate correspondant au support ou à l'élément de séparation, par flux tangentiel et la lier à la strate précédente par frittage. Sous l'effet de l'apport d'énergie localisé, les grains de la poudre fusionnent partiellement et se soudent entre eux, ce qui donne sa cohésion à la strate, réalisant ainsi un pré-frittage de la forme en cours de 30 réalisation. Un nouveau lit de poudre est ensuite étalé et le processus recommence. 3024664 22 Le faisceau du laser balaye la surface de la poudre de manière à consolider la matière selon le motif souhaité, strate par strate. Ce balayage peut être réalisé en déplaçant le laser selon des trajectoires parallèles. Il peut être avantageux qu'il y ait un recouvrement de la surface d'impact du 5 laser entre deux trajectoires parallèles successives. La quantité d'énergie reçue par le lit de poudre à l'endroit de l'impact du faisceau laser doit être telle que la fusion des grains de poudre reste partielle ou dans tous les cas que chaque grain fusionne suffisamment pour se lier avec ses plus proches voisins sans fermer la texture poreuse. 10 Les réglages de la machine dépendront donc, notamment, des caractéristiques intrinsèques du lit de poudre et de la nature du matériau déterminant l'efficience de l'interaction photons/matière. A titre indicatif, les conditions correspondant aux gammes présentées dans le TABLEAU 1 ci-dessous pourront être utilisées 15 TABLEAU 1 Min Max 100 pm 200 pm 1000 W 10 m/s Taille moyenne des grains de la poudre céramique 10 pm Epaisseur du lit de poudre 40 pm Puissance du Laser 100 w Vitesse de déplacement du laser 0,5 m/s En ajustant localement la focalisation du faisceau laser et/ou la vitesse de déplacement du faisceau, il est possible d'ajuster la quantité d'énergie reçue par le lit de poudre et donc d'ajuster la densification du matériau 20 céramique obtenu et, de ce fait, sa texture poreuse. Il est ainsi possible d'obtenir, à certains endroits, une texture poreuse correspondant à celle souhaitée pour la couche séparatrice de filtration, et à d'autres, celle souhaitée pour le support. Bien que le frittage soit réalisé au fur et à mesure de la conception du 25 support ou de l'élément de séparation par flux tangentiel, par application du laser, une étape finale de frittage pourra être avantageusement réalisée, une 3024664 23 fois la croissance du support ou de l'élément de séparation par flux tangentiel achevée, afin de libérer les contraintes mécaniques résiduelles et d'homogénéiser la texture poreuse. La température choisie pour un tel frittage final sera fonction de la nature du matériau inorganique utilisé et de 5 la taille moyenne des grains de la poudre utilisée; par exemple, une température de 1300°C à 1500°C sera utilisée dans le cas de l'oxyde de titane. Il est à noter que la fusion sélective de la poudre décrite ci-dessus peut être obtenue de manière analogue par un faisceau d'électrons correspondant 10 à la technique EBM (Électron Beam Melting). L'impression 3D Le principe reste le même, mais dans ce cas, les strates déposées peuvent correspondre à un mélange de poudre organique ou inorganique, céramique ou métallique, de la matière constitutive du support, voire d'un de 15 ses précurseurs, avec un liant lui-même sous la forme d'une poudre ou enrobant la poudre inorganique elle-même. De préférence, ce mélange sera homogène et les particules de poudre de la matière constitutive du support, voire d'un de ses précurseurs, et celles du liant présenteront des tailles proches. A titre d'exemples de liants, on peut citer les résines furaniques, 20 phénoliques et autres aminoplastes. Le pourcentage massique de liant sera compris entre 1 et 25% selon sa nature et le diamètre moyen de la poudre utilisé. Ensuite, un agent activateur du liant est projeté sous la forme de très fines gouttelettes selon le motif sélectionné et entraîne localement l'agglomération de la poudre. L'agent activateur peut être un solvant du liant, 25 qui après séchage quasi-instantané, permet de lier par collage les particules inorganiques entre elles ou les emprisonne à l'intérieur d'un réseau solide. Il est également possible de déposer uniquement une poudre organique ou inorganique, céramique ou métallique, de la matière destinée à constituer le support, voire une poudre de l'un de ses précurseurs, pour former un lit 30 continu et ensuite de projeter localement un liant qui sera alors une colle liquide à séchage rapide ou une résine liquide thermodurcissable. 3024664 24 La projection de liant ou d'agent activateur qui se trouve sous forme liquide est réalisée selon tout dispositif approprié, notamment un système piézo-électrique utilisé dans les imprimantes du type jet d'encre avec un balayage qui peut être réalisé en déplaçant la tête d'impression selon des 5 trajectoires parallèles. Il peut être avantageux qu'il y ait un recouvrement de la surface d'impact des gouttes entre deux trajectoires parallèles successives. Après élimination de la poudre non agglomérée, le liant est éliminé lors du traitement thermique de frittage, ce déliantage étant terminé le plus souvent avant 500°C. 10 L'impression 3D permet, avec des tailles moyennes des grains de la poudre céramique comprises entre 30 et 100 pm de réaliser des épaisseurs du lit de poudre entre 80 et 300 pm et d'atteindre des vitesses de construction linéaire de la forme souhaitée comprises entre 25 et 100 mm/heure._ 15 La LCM (Lithography-based Ceramic Manufacturing), La LCM est une technique pour laquelle la poudre céramique est pré-mélangée à une résine photo-polymérisable, la consolidation par polymérisation étant obtenue avec une source de lumière LED ou LASER. Comme pour les techniques précédemment décrites, il est nécessaire de 20 supprimer la poudre non réticulée avant le cycle thermique de frittage qui permet le déliantage c'est-à-dire l'élimination de la résine photo-polymérisable puis le frittage proprement dit. L'utilisation de la LCM est limitée, de par le fait que, les grains de poudre doivent être transparents aux longueurs d'ondes considérées pour 25 une polymérisation en volume sous et autour de l'impact lumineux. Le FDM (Fused Deposition Modelino) Le FDM est une technique utilisant un polymère organique solide thermo fusible auquel est ajoutée éventuellement une poudre inorganique. Cette technique vise à créer des dépôts successifs de cordons de matière à 30 partir d'un fil ou d'un ruban. Le cordon de matière est réalisé par ramollissement ou fusion continue (extrusion) ou discontinue (goutte) de l'extrémité du fil ou du ruban. A l'inverse des techniques précédentes, il n'y a 3024664 25 pas formation d'un lit de matière préalable. La consolidation des strates ou cordons de matière est réalisée par chauffage. Selon une variante à cette technique, il peut être prévu de projeter une poudre inorganique pour assurer la création successive de cordons de 5 matière, cette poudre projetée dans un faisceau d'un laser fusionnant avant l'impact. La Stéréolithographie (Stereolithography Aobaratus SLA)_ Cette technique, similaire dans le principe aux techniques précédentes, utilise une matière liquide tel un précurseur liquide photodurcissable dans 10 lequel est incorporée une poudre inorganique. Le faisceau de photons (LED ou laser) balaye la couche de liquide et la polymérise localement. Dans le cas de l'impression 3D ou de la LCM, la ou les couches séparatrices de filtration seront déposées une fois le support constitué, après l'opération finale de frittage. Le dépôt d'une couche séparatrice, notamment 15 à la surface des canaux et des obstacles dans ces canaux du support consistera à déposer sur ce dernier une suspension contenant au moins une composition frittable destinée, après cuisson, à constituer une couche filtrante. Une telle composition présente une constitution classiquement utilisée dans la production des membranes inorganiques de filtration. Cette 20 composition contient au moins un oxyde, un nitrure, un carbure, ou un autre matériau céramique ou un de leur mélange, les oxydes, nitrures et carbures métalliques étant préférés. La composition frittable est mise en suspension, par exemple, dans de l'eau. Pour éliminer le risque de présence d'agrégats et pour optimiser la dispersion des grains dans le liquide, la suspension obtenue 25 est broyée, afin de détruire les agrégats et obtenir une composition composée essentiellement de particules élémentaires. La rhéologie de la suspension est ensuite ajustée avec des additifs organiques pour satisfaire aux exigences hydrodynamiques de pénétration dans les canaux des supports. La couche une fois déposée, celle-ci est séchée, puis frittée à une 30 température qui dépend de sa nature, de la taille moyenne de ses grains et du seuil de coupure visé. 3024664 26 Dans le cas de la SLS ou de la SLM, la ou les couches séparatrices de filtration peuvent être générées simultanément avec la croissance du support ou bien déposées ultérieurement selon les méthodes de dépôt classiques utilisées dans la production de membrane. Là encore, la ou les couches 5 séparatrices de filtration peuvent être déposées à partir de suspensions de particules de la matière inorganique à déposer, ou d'un de ses précurseurs. De telles suspensions sont classiquement utilisées dans la production des éléments de filtration céramiques. Cette ou ces couches sont soumises après séchage à une opération de frittage qui permet de les consolider et de les 10 lier à la surface sur laquelle elles sont déposées. La granulométrie des particules présentes dans la suspension sera fonction de la texture poreuse souhaitée au final pour la couche séparatrice de filtration. Les exemples, ci-après, illustrent l'invention, mais n'ont aucun caractère limitatif. 15 Des éléments tubulaires de séparation par flux tangentiel, du type de celui présenté sur les Figures, sont fabriqués conformément à l'invention. Le support se présente sous la forme d'un tube de 300 mm à 1200 mm de long, dont la section droite transversale est circulaire, et présente un diamètre de 10 mm à 42 mm et dans lequel plusieurs canaux rectilignes parallèles à l'axe 20 du tube sont aménagés. Exempte 1 SLS / support seul Matériau Taille moyenne des grains de la poudre Epaisseur du lit de poudre Focalisation (diamètre du faisceau laser au point d'impact avec la poudre) Atmosphère de la chambre Puissance du laser Vitesse de déplacement du laser % de recouvrement entre deux passages du laser Température du frittage final Durée du palier à 1380°C Diamètre moyen de pores obtenu Oxyde de titane 20-22 pm 40 pm 50 pm Air 500 W 2,5 m/s 20- 25 % 1380°C 2 heures 6-7 pm 3024664 27 Exemple 2 : SIS / support + couche Matériau Oxyde de titane Taille moyenne des grains de la poudre Epaisseur du lit de poudre 20-22 pm 40 pm Focalisation (diamètre du faisceau laser 1 au point d'impact avec la poudre) 50 pm Air Atmosphère de la chambre Puissance du laser 500 W Vitesse de déplacement du laser Support Couche % de recouvrement entre deux passages du laser séparatrice 1 m/s 20 - 25 % 1380°C 2 heures Température du frittage final Durée du palier à 1380°C T1I 4-1 5 pm 6-7 pm Diamètre moyen de pores obtenu Carbure de silicium Exemple 3 : SILS / support seul Matériau 75-80 pm 120 pm 100 pm 25-30 pm Diamètre moyen de pores obtenu Taille moyenne des grains de la poudre Epaisseur du lit de poudre Focalisation (diamètre du faisceau laser au point d'impact avec la poudre) Atmosphère de la chambre Puissance du laser Vitesse de déplacement du laser de recouvrement entre deux passages du laser Argon 500 W 1,2 m/s 30 - 35 % 5 Dans ce cas, aucun frittage final n'est nécessaire. 3024664 28 Exemple 4 Impression 3D Diamètre moyen de pores obtenu 10-12 pm Dans le cas des exemples 1, 3 et 4, la fabrication de l'élément de séparation par flux tangentiel est complétée par le dépôt d'une couche 5 séparatrice à la surface des canaux réalisée à partir de la suspension suivante. Préparation de la suspension par broyage en broyeur à boulets Matériau 20 % 30 mm/h Durée du palier à 1500°C 6 heures Matériau Taille moyenne des grains de la poudre Epaisseur du lit de poudre Type de liant Oxyde de titan-é-1 35-40 pm 80 pm Résine furanique % de liant Vitesse de construction linéaire de la forme Température du frittage final 1500 °C Oxyde de titane Taille moyenne des grains de la poudre avant broyage Ratio Oxyde de titane / eau Durée du broyage Taille moyenne des grains de la poudre après broyage 3,6 pm 0,4 5 heures 1 pm Ajout d'eau pour réglage de a rhéologie 200 à 400 centipoises Une couche séparatrice de microfiltration ayant un seuil de coupure 10 de 1,4 pm est obtenue après un dépôt direct sur le support de la manière suivante. On fait pénétrer, par pompage, la suspension dans les canaux pour la mettre en contact avec la surface des canaux. Le mécanisme moteur du 3024664 29 dépôt est l'attraction du liquide de la suspension par la porosité du support poreux. L'épaisseur du dépôt de particules d'oxyde de titane en surface et donc la masse déposée par unité de surface dépend du temps de séjour de la suspension dans les canaux du support. Temps de séjour de la suspension dans les canaux 1 Masse déposée L'opération est répétée deux fois pour une masse déposée finale de 110 g/m2 environ. Cycle de cuisson pour un frittage de ta couche 30 secondes 50 à 60 g/m2 100°C/heure 1 heure Vitesse de montée en température jusqu'à 1200°C Durée du palier à 1200°C Refroidissement naturel 10 La fabrication d'éléments de séparation par flux tangentiel de microfiltration avec des seuils de coupures inférieurs à 1,4 Kim et des éléments de séparation, par flux tangentiel d'ultrafiltration et de nanofiltration seront obtenus par dépôts successifs sur une telle première 15 couche à partir de suspensions plus fines avec des cycles thermiques adaptés. L'invention n'est pas limitée aux exemples décrits et représentés car diverses modifications peuvent y être apportées sans sortir de son cadre. 20 REVENDICATIONS1 - Elément de séparation par flux tangentiel d'un milieu fluide à traiter en un filtrat et un rétentat, ledit élément de séparation comportant un support poreux rigide monolithique (2) de structure rectiligne, dans lequel sont aménagés plusieurs canaux (3) pour la circulation du milieu fluide à traiter entre une entrée (6) et une sortie (7) pour le rétentat, en vue de récupérer un filtrat au niveau de la surface extérieure (5) du support, caractérisé en ce que le support poreux rigide monolithique (2) délimite, à partir des parois internes (3j) desdits canaux, des obstacles (9) à la circulation du fluide à traiter qui présentent une identité et une continuité de matériau et de texture poreuse avec le support. 2 - Elément de séparation par flux tangentiel selon la revendication 1, caractérisé en ce qu'il comporte au moins une couche séparatrice (4) continûment déposée sur les parois internes (31) des canaux (3) et venant recouvrir entièrement les obstacles (9). 3 - Elément de séparation par flux tangentiel selon la revendication 1 ou 2, caractérisé en ce que le nombre, la forme et les dimensions des obstacles (9) sont adaptés pour promouvoir des écoulements en régime turbulent et faire apparaître des cisaillements et des recirculations suffisantes pour réduire, voire supprimer, les dépôts et le colmatage des pores de la couche filtrante au niveau des parois internes des canaux. 4 - Elément de séparation par flux tangentiel selon l'une quelconque des revendications 1 à 3, caractérisé en ce que les obstacles (9) génèrent des variations des sections de passage des canaux. 5 - Elément de séparation par flux tangentiel selon la revendication 3 ou 4, caractérisé en ce que les obstacles (9) correspondent à des reliefs discontinus aménagés sur les parois internes des canaux. 6 - Elément de séparation par flux tangentiel selon la revendication 3 ou 5, caractérisé en ce que les obstacles (9) correspondent à des reliefs 30 aménagés sur les parois internes des canaux, qui s'étendent de manière continue entre l'entrée (6) et la sortie (7). 3024664 31 7 - Elément de séparation par flux tangentiel selon l'une quelconque des revendications 1 à 3, caractérisé en ce que les obstacles (9) correspondent à des reliefs aménagés sur les parois internes des canaux, qui s'étendent de manière continue entre l'entrée et la sortie, et ne génèrent aucune variation 5 des sections de passage des canaux. 8 - Elément de séparation par flux tangentiel selon l'une des revendications 1 à 7, caractérisé en ce que les obstacles (9) ont leur surface de contact pour le fluide à filtrer située vers l'entrée qui est inclinée dans le sens de circulation du fluide à traiter. 10 9 - Elément de séparation par flux tangentiel selon l'une des revendications 1 à 6, caractérisé en ce que les obstacles (9) génèrent des variations de la section de passage du canal si au moins l'un des trois critères suivants varie à savoir, l'aire de la section droite, la forme de la section droite, les dimensions de la section droite du canal. 15 10 - Elément de séparation par flux tangentiel selon l'une des revendications 1 à 9, caractérisé en ce que le support poreux (2) est réalisé en un matériau organique ou inorganique. 11 - Elément de séparation par flux tangentiel selon l'une des revendications 1 à 10, caractérisé en ce qu'il comporte un support poreux (2) 20 et au moins une couche séparatrice (4) continûment déposée sur les parois internes (31) des canaux (3) et venant recouvrir entièrement les obstacles, chacun constitués d'une céramique, choisi parmi les oxydes, les nitrures, les carbures ou d'autres matériaux céramiques et leur mélanges, et, en particulier, d'oxyde de titane, d'alumine, de zircone ou d'un de leur mélange, 25 de nitrure de titane, de nitrure d'aluminium, de nitrure de bore, de carbure de silicium éventuellement en mélange avec un autre matériau céramique. 12 - Elément de séparation par flux tangentiel selon l'une des revendications 1 à 11, caractérisé en ce que le support présente un diamètre moyen de pores appartenant à la gamme allant de 4 pm à 40 pm. 13 - Elément de séparation par flux tangentiel selon la revendication 12, caractérisé en ce que le diamètre moyen de pores correspond à la valeur d50 de la distribution volumique, pour laquelle 50% du volume total des pores 3024664 32 correspondent au volume des pores de diamètre inférieur à ce d50 ; la distribution volumique étant obtenue par pénétration de mercure, par exemple selon la technique décrite dans la norme 150 15901-1 :2005. 14 - Elément de séparation par flux tangentiel selon l'une des 5 revendications 1 à 13, caractérisé en ce que la surface extérieure (5) du support poreux présente un profil constant. 15 - Elément de séparation par flux tangentiel selon l'une des revendications 1 à 14, caractérisé en ce que les obstacles (9) réalisés dans au moins deux canaux sont différents. 10 16 - Procédé de fabrication d'un élément de séparation par flux tangentiel selon l'une des revendications 1 à 15, dans lequel la structure tridimensionnelle du support est réalisée par formation de strates élémentaires superposées et liées successivement entre elles, de manière à faire croître progressivement la forme tridimensionnelle souhaitée. 15 17 - Procédé selon la revendication 16, caractérisée en ce qu'il consiste à réaliser la structure dimensionnelle, par répétition des étapes suivantes : - réalisation d'un lit continu d'une matière destinée à former le support poreux, le lit étant d'épaisseur constante selon une surface supérieure à la section dudit support poreux prise au niveau de la strate ; 20 - consolidation localisée selon un motif déterminé pour chaque strate, d'une partie de matière réalisée pour créer la strate élémentaire, et liaison simultanée de la strate élémentaire ainsi formée à la strate précédente. 18 - Procédé de fabrication selon l'une des revendications 16 à 17, 25 caractérisé en ce qu'il consiste à réaliser un lit continu d'une matière solide se présentant sous la forme d'une poudre organique ou inorganique. 19 - Procédé de fabrication selon la revendication 16, caractérisé en ce qu'il consiste à réaliser un lit continu d'un milieu se présentant sous la forme d'un précurseur liquide photopolymérisable dans lequel a été disposée une 30 poudre inorganique. 20 - Procédé de fabrication selon la revendication 16, caractérisé en ce que chaque strate est réalisée par fusion continue ou discontinue d'un fil d'un 3024664 33 précurseur solide thermofusible qui est soit un polymère organique thermofusible utilisé seul avec un support organique et une couche organique, ou soit un mélange d'un polymère organique thermofusible et d'une poudre inorganique céramique, avec un support de nature 5 inorganique. 21 - Procédé de fabrication selon la revendication 16, caractérisé en ce qu'il consiste à créer successivement des cordons de matière par projection d'une poudre fondue dans le faisceau d'un laser.